본 발명은 석면 물질 무해화 방법에 관한 것으로서, 무해화 처리 대상인 석면 물질과 이산화탄소를 준비하는 단계; 및 상기 석면 물질과 이산화탄소를 1-5 GPa의 압력과, 100-250℃의 온도로 처리하는 단계를 포함하는 것을 특징으로 한다. 여기서 상기 석면 물질은 화학적 전처리를 거치지 않기 때문에, 화학적 전처리 과정을 거쳐야 하는 종래 기술과 비교하여 처리 비용이 감소됨과 동시에, 또 다른 환경 오염의 가능성을 미리 차단할 수 있으며, 따라서 폐기물 처리뿐 아니라 무해화를 통한 재활용에 적합하다.
주어진 문장을 읽고 간략하게 요약해주세요.

문장: 
[ 발명의 명칭 ]
석면 물질 무해화 방법METHOD OF ASBESTOS DETOXIFICATION 
[ 기술분야 ]
본 발명은 석면 물질을 무해화하는 방법에 관한 것으로서, 구체적으로는 석면의 우수한 성질은 그대로 유지하면서도 석면의 섬유 조직을 파괴하여 인체에 미치는 악영향을 최소화한 석면 물질을 제공하는 방법에 관한 것이다. 
[ 배경기술 ]
석면은 자연계에서 산출되는 길다란 주상, 침상 및 섬유상의 결정형을 가지는 여섯 종의 규산염 광물로 사문석군(serpentine group)과 각섬석군(ampibole group)의 두 가지 광물 군으로 구분된다. 특히 도 1에 도시된 것과 같이 각섬석의 일종인 투각섬석은 SiO4 사면체들이 두 개 혹은 세 개의 모서리를 공유 결합함으로서 구성된 이쇄형 사슬(double chain)을 골격으로 한 결정구조로 이루어진다. 이때, 이쇄형 사슬은 SiO4 사면체 6개가 환형을 이루고 이들이 반복되어 축을 따라 사슬이 길게 배열되는 구조를 갖게 되는데 이러한 배열 형태는 투각섬석이 섬유 형태의 변종을 이루게 한다.석면(asbestos)은 원래 암석 중에 들어 있으면서 섬유 모양을 가진 규산염광물로서 미세한 크기의 섬유로 잘 쪼개져서 실을 뽑을 수도 있고 또 천으로도 만들 수 있으며 물리적으로 강인하고 화학적으로 불활성(산과 알칼리에 대하여)이며, 전기와 열에 대한 절연성이 높다.석면은 깃털과 비단과 같은 감촉을 주고 있으면서 불에 타지 않고 부식되지 않기 때문에 과거에 가정용품, 건축 단열재와 자동차 브레이크 라이닝 그리고 각종 산업 공정에서 그 용도가 3000여 가지가 넘을 정도로 광범하게 사용되어 왔지만 석면이 호흡기 내로 들어갈 경우 폐암 등 질병을 일으킨다는 사실이 20세기 중반에 와서 비로소 알려지면서 각종 규제책이 시행되고 있다. 그러나 이미 오랫동안 석면이 각종 소재로 사용됐기에 우리의 생활환경에 석면이 다른 광물질과 함께 광범하게 분산되어 있어서 그 농도를 줄이기가 대단히 어렵다.그러나 석면광물들이 모두 위험한 것은 아니며 도 2에 도시된 것과 같이 섬유 형태를 이루고 있을 경우에만 위험하다. 참고로 도 2(a)는 석면의 일종인 트레몰라이트(Tremolite; [Ca2Mg2SiO8O22(OH)2]n)의 섬유 조직을, 도 2(b)는 역시 석면의 일종인 크리소타일(Crysotile;[Mg3SiO2(OH)4]n의 섬유 조직의 현미경 사진이다. 석면 먼지는 일단 호흡기를 통하여 흡입되어 건강상의 문제를 일으키지만 석면 먼지를 흡입하였다고 하여 무조건 질병이 발생하는 것은 아니며, 길이가 5 ㎛ 이상이고, 직경이 2 ㎛ 이하이면서 그 비(aspect ratio)가 5:1 이상인 석면먼지가 주로 폐조직에 부착하여 질병을 일으키는 것으로 알려져 있다. 직업적으로 석면먼지의 흡입량도 많고 또 흡입기간도 오래된 경우에는 석면폐, 폐암, 중피종, 흉막비후 등의 질병에 걸릴 가능성이 급격히 높아진다. 석면의 인체 독성은 석면광물의 종류, 입자의 크기, 화학조성, 표면 특징, 내구성 등과 관련이 있다. 온석면처럼 폐에 함유되어 있는 체액에 용해되는 석면은 독성이 낮으며 투각섬석과 같이 용해성이 낮고 내구성이 큰 석면이 독성이 가장 높다. 국내에서 산출되는 투각섬석은 임상실험 결과 독성이 대단히 높은 것으로 보고되어 있다.이와 같은 석면은 발암 위험 물질로 분류되어 그 사용이 제한되어 있다. 그렇지만 과거에 석면은 건축물 및 가정용품 등에 폭넓게 사용되어 왔기 때문에 그 폐기물을 처리하는 것이 큰 과제로 남겨져 있고, 이러한 석면이 섞인 폐자재를 처리하기 위한 다양한 기술들이 개발되어오고 있다. 석면이 가지는 인체 유해성을 제거하는 과정을 "무해화(Detoxification)"라 부르고 있는데, 주로 석면 물질이 가지는 섬유상 조직을 파괴함으로써 석면이 가지는 인체 유해성을 제거하고 있다.종래에 석면 물질에 이산화탄소(CO2)를 주입하여 석면 물질을 무해화시키는 기술들이 존재하였는데(특허문헌 1 및 2 참조), 이는 석면 물질에 알칼리 용액과 같은 화학적 물질로 전처리를 하여 트레몰라이트(Tremolite) 또는 크리소타일(Crysotile)과 같은 석면 물질에서 Ca 또는 Mg를 분리시키고, 이들 Ca 또는 Mg가 투입된 CO2와 결합하여 탄산염광물을 생성하도록 하였다. 이러한 방법을 통하여 사슬처럼 길게 연결되어 있는 섬유 조직이 파괴되고, 대신 탄산염광물이 주축이 되는 물질로 변환되어 석면 물질의 인체 독성이 감소되게 되는 것이다. 그렇지만 전술한 석면의 무해화 방법은 석면을 화학적으로 전처리를 해야 하므로 처리 비용의 상승을 가져옴과 동시에, 또 다른 환경 오염의 가능성을 내포하고 있다. 더 나아가 석면 물질에 화학적 처리를 하여 석면과 완전히 다른 물질인 탄산염 광물로 변환되는 것이므로, 석면이 가지는 우수한 성질은 완전히 잃어버리게 된다. 그러므로 전술한 석면의 무해화 방법은 석면 물질이 섞인 폐기물을 처리하기 위한 방법에 그치는 것으로서, 석면의 재활용이라는 측면은 전혀 고려하지 아니한 기술이다. 
[ 선행기술문헌 ]

[ 특허문헌 ]
[특허문헌 1] 일본 등록특허공보 제4923179호 (2012.02.17.)[특허문헌 2] 한국 등록특허공보 제1255849호 (2013.04.17.)
[ 발명의 개요 ]

[ 해결하려는 과제 ]
본 발명은 상술한 종래기술의 문제점을 해결하기 위한 것으로서, 특별한 화학적 전처리 없이도 석면 물질이 가지는 인체 독성을 제거함과 동시에, 석면이 가지는 고유한 화학적 성분을 변화시키지 않아 석면이 가지는 고유한 성질을 그대로 가지도록 하는 석면 물질의 무해화 방법을 제공하는 것을 목적으로 한다. 
[ 과제의 해결 수단 ]
본 발명은 석면 물질 무해화 방법에 관한 것으로서, 무해화 처리 대상인 석면 물질과 이산화탄소를 준비하는 단계; 및 상기 석면 물질과 이산화탄소를 1-5 GPa의 압력과, 100 - 250℃의 온도로 처리하는 단계를 포함하는 것을 특징으로 한다. 여기서 상기 석면 물질은 화학적 전처리를 거치지 않기 때문에, 화학적 전처리 과정을 거쳐야 하는 종래 기술과 비교하여 처리 비용이 감소됨과 동시에, 석면 물질 무해화 처리가 가져올 수 있는 또다른 환경 오염의 가능성을 미리 차단할 수 있다. 더 나아가 본 발명에서, 상기 이산화탄소는 고체화된 것을 특징으로 한다. 충분한 양의 이산화탄소를 석면과 반응시킬 수 있다면 특별히 고체화된 이산화탄소로 한정하지는 않는다. 그리고 이산화탄소를 1 - 5 GPa로 가압하는 단계는 DAC(Diamond Anvil Cell) 장비를 이용하는 것을 특징으로 하는데, 전술한 압력 상태를 얻을 수 있다면 가압장치가 특별히 DAC으로 한정되지는 아니한다. 그리고 제1항에 있어서, 1 - 5 GPa의 압력과 100 - 250℃ 온도로 처리하는 단계는, 가압과 가온이 반복적으로 이루어져, 상기 압력과 온도 범위에 이를 때까지 단계적으로 압력과 온도가 상승하는 것을 특징으로 하는데, 이 역시 바람직한 실시예로서, 가압과 가온이 반드시 반복적으로 이루어져야만 본 발명의 기술적 효과가 얻어지는 것은 아니다.
[ 발명의 효과 ]
석면 물질에 대한 별도의 화학적 전처리가 필요 없으므로, 처리 비용이 감소될 뿐만 아니라, 석면의 무해화 과정에서 발생할 수 있는 환경 오염 가능성을 미연에 제거할 수 있다. 그리고 석면이 가지는 인체 독성은 제거되면서 그 조성은 변화하지 않기 때문에 석면이 가지는 우수한 성질을 그대로 활용할 수 있게 된다. 즉,  석면 물질이 처리되어야할 폐자재가 아니라, 석면의 우수한 물성은 보유하면서도 인체에 대한 독성은 제거된 신소재로서 재탄생하게 되는 것이다. 
[ 도면의 간단한 설명 ]
도 1은 석면 물질이 가지는 섬유상 조직을 도시한 것이다. 도 2(a)는 석면 물질인 트레몰라이트의 현미경 사진이며, 도 2(b)는 석면 물질인 크리소타일의 현미경 사진이다. 도 3은 본 발명의 일 실시예에 따른 가압 장치를 도시한 것이다. 도 4은 본 발명의 일 실시예에 따른 석면 물질 무해화 방법을 도시하는 흐름도이다. 도 5는 본 발명의 일 실시예에 따른 석면 물질 무해화 방법에 따라 처리된 석면 물질의 현미경 사진으로서, 도 5(a)는 트레몰라이트의, 도 5(b)는 크리소타일의 사진이다. 도 6은 본 CO2 대신 H2O를 주입한 상태로 고온/고압 상태로 처리한 석면 물질의 현미경 사진으로서, 도 6(a)는 트레몰라이트의, 도 6(b)는 크리소타일의 사진이다. 도 7은 본 발명의 일 실시예에 따라 처리된 트레몰라이트의 XRD 분석 결과이다.
[ 발명을 실시하기 위한 구체적인 내용 ]
도 3은 본 발명의 일 실시예에서 사용되는 가압 장치(100)를 도시하고 있다. 가압 장치(100)는 압축 대상인 샘플이 장입되는 개스킷(120)과, 압축 대상인 샘플에 압력을 가하는 가압 수단(110)을 포함하여 구성된다.  개스킷(120)의 소정 지점, 바람직하게는 정 중앙에는 관통홀(121)이 형성되는데, 위 관통홀(121)에는 처리 대상인 석면 물질과 고체화된 이산화탄소(CO2)가 같이 장입된다. 고체화된 이산화탄소는 석면 물질의 0.5 - 2 배, 바람직하게는 1배 정도가 사용될 수 있다(부피비 기준).  개스킷(120)의 관통홀(121)에 석면 물질과 고체 이산화탄소가 같이 장입된 상태에서, 관통홀(121)의 양단에서 가압 수단(110)이 석면 물질과 고체 이산화탄소를 동시에 가압하게 된다. 본 실시예에서 가압 수단(110)은 다이아몬드로서, 고압을 얻음과 동시에 X선 회절분석(X-ray diffraction;XRD)을 통하여 매 공정별로 석면 물질의 성분의 변화를 관측하기 위하여 채용된 구성으로서, 이러한 가압 장치 자체는 DAC(Diamond Anvil Cell)이라는 명칭으로 일반적으로 알려져 있다. 본 발명에 따른 일 실시예에서는 X선 회절분석에 의하여 발명의 효과를 매 단계별로 관찰하기 위하여 고가 장비인 DAC를 사용하였지만, 매 공정별 관찰이 필요하지 않은 상황(상용화 공정)에서는 반드시 DAC가 사용될 필요는 없고, 고압을 얻을 수 있다면 어떠한 방식이라도 채용 가능할 것임이 통상의 기술자에게 자명할 것이다(예를 들면, 고압 실린더 장치, 고압 프레스 장치). 본 발명은 석면 물질과 고체화된 이산화탄소를 화학전 전처리 과정 없이 바로 가온/가압하는 것을 특징으로 한다.  석면 물질과 고체화된 이산화탄소가 장입된 상태에서, 1 GPa 이상 5 GPa 이하의 압력과 100℃ 이상  250 ℃ 이하의 온도인 상태로 유지할 경우 석면이 가지는 고유한 섬유 조직이 파괴됨을 현미경 관찰을 통하여 확인할 수 있었다. 특히 4 GPa의 압력 조건 및 200 ℃ 온도 조건이면 최적의 결과를 얻을 수 있었다. 도 5(a)는 본 발명의 일 실시예에 따른 무해화 처리를 거친 트레몰라이트(Tremolite)의 현미경 사진이고, 도 5(b)는 본 발명의 일 실시예에 따른 무해화 처리를 거친 크리소타일(Crysotile)의 현미경 사진이다. 도 5에서 파악되다시피, 본 발명의 일 실시예에 따른 무해화 처리를 거친 석면 물질은, 가지고 있던 고유한 섬유 조직을 완전히 잃어버림을 확인할 수 있다. 석면 물질의 인체 독성은 석면 물질이 가지는 고유한 섬유 조직의 형태(morpholgy) 때문이라는 점에 비추어 볼 때, 본 발명에 따른 무해화 과정을 거친 석면 물질은 인체 독성이 제거되었다고 볼 수 있을 것이다. 비교를 위하여 고체화된 이산화탄소 대신 물(H2O)과 석면 물질을 장입하고, 전술한 것과 같은 무해화 처리(가온, 가압)를 해 보았으나, 그 결과는 도 6에 도시된 것과 같이 섬유 조직이 그대로 유지됨을 확인할 수 있었다. 그러므로 본 발명에 따른 3가지 필수적 구성(이산화탄소, 압력 범위, 온도 범위)은 석면의 무해화에 반드시 요구되는 요소임일 확인할 수 있었다.도 4를 참조하여 본 발명에 따른 무해화 방법의 프로세스를 살펴보면, 단번에 위에서 제시한 압력 상태(1-5 GPa)와 온도 상태(100-250℃)로 올리는 것이 가능하지만, 가온과 가압을 번갈아가며 단계적으로 온도와 압력을 높여가는 것이 보다 완전한 섬유상 조직 형태의 전환과 시간 및 에너지 절약에 도움이 되는 것을 확인하였다. 즉, 최종 목적 온도(제N 온도) 및 최종 목적 압력(제N 압력)에 도달하기까지, 몇 차례의 단계로 나누고, 매 단계마다 일정 압력으로 가압한 다음, 다시 일정 온도로 올리고, 다음 단계에서 다시 전단계보다 높은 일정 압력으로 가압한 다음, 다시 전단계보다 일정 온도 높은 온도로 올리는 방식으로 단계적으로 번갈아가며 압력과 온도를 높여갈 수 있다. 예를 들어, 가압 장치(100)에 석면 물질과 고체화된 이산화탄소를 장입한 상태에서, 우선 제1 압력에 해당하는 0.53 GPa로 가압한 다음, 압력은 제어하지 않은 상태에서 제1 온도에 해당하는 160 ℃로 가열하고 1시간 동안 유지하였다(도 7 참조). 다음으로 제2 압력에 해당하는 0.84 GPa로 가압한 다음, 압력은 제어하지 않고 제2 온도에 해당하는 170℃로 가열하고 1시간 동안 유지하였다. 목적하는 압력 및 온도 상태에 이를 때까지, 전술한 것과 같은 가압과 가온을 계속 반복하게 되는데, 1.26 GPa로 가압한 다음 200 ℃까지 가열하여 1시간 동안 유지하고, 다시 3.8 GPa로 가압한 다음 220℃까지 가열하여 1시간 동안 유지하고, 다시 5.22 GPa로 가압한 다음 온도는 그대로 유지한 다음, 가열 및 가압 상태를 해제하였다. 위에서 목표로 하는 압력 상태(1-5 GPa)와 온도 상태(100-250℃)를 얻기 위하여 단계적으로 가온 및 가압을 반복하는 실시예를 제시하였으나, 본 발명의 기술적 효과는 전적으로 위 압력 상태의 범위(1-5 GPa)과 온도 상태(100-250℃)를 통하여 얻어지는 것으로서, 몇 개의 단계로 나누어 가온 및 가압을 반복할 것인지 여부는 통상의 기술자가 필요에 따라 선택하여 적용할 수 있는 기술적 사항에 해당한다. 도 7은 트레몰라이트(Tremolite)와 고체화된 이산화탄소를 가압 장치에 장입한 상태에서, 전술한 단계별로 가온 및 가압을 반복하면서 매 단계별로 얻어진 XRD 분석 결과를 나타낸 것이다. 가온 및 가압이 지속되는 상태에서, 피크의 위치는 큰 변화를 겪지 않음을 알 수 있다. 즉, 무해화 처리 전의 XRD 분석 결과의 피크의 위치와, 최종적으로 무해화 처리를 거친 후의 XRD 분석 결과의 피크의 위치가 거의 변화하지 않았다. 위 분석결과로부터 석면의 고유한 성분은 화학적 변화를 전혀 겪지 않았음을 확인할 수 있다. 즉, 종래기술에서도 이산화탄소를 이용하여 석면을 무해화하고 있기는 하지만, 종래기술에서는 석면의 성분 자체가 화학적 처리로 인하여 탄산염광물로 변환되는 것임에 반하여, 본 발명에 따른 무해화 방법은 석면의 성분 자체는 특별히 변화하지 않으면서도, 섬유 조직만이 파괴되었음을 확인할 수 있다. 그러므로 석면의 인체 독성은 제거되었음에도 불구하고, 석면이 가지는 우수한 성질 중 많은 부분을 그대로 포함하게 된다. 결과적으로 석면을 폐기해야하는 폐자재로서가 아니라, 석면의 재활용을 가능하게 하는 기술이라고 할 것이다.  특히 본 발명에서는 종래기술과는 다르게 화학적 전처리를 거치지 않고, 고체화된 이산화탄소와 함께 바로 가압 및 가온되는 것으로서, 화학적 전처리를 통하여 발생할 수 있는 또다른 차원의 환경 오염 가능성도 미연에 방지하는 효과를 가지게 된다. 
[ 부호의 설명 ]
100: 가압 장치			 	110: 가압 수단120: 개스킷		              	121: 관통홀